【事件の表示】
　特許第５８４８８５６号発明「コーティング織物及びその製造方法」の特許異議申立事件について、次のとおり決定する。
【結　論】
　特許第５８４８８５６号の特許請求の範囲を訂正請求書に添付された訂正特許請求の範囲のとおり、訂正後の請求項〔１−１５〕について訂正することを認める。
　特許第５８４８８５６号の請求項１ないし３、６ないし１５に係る特許を維持する。
　特許第５８４８８５６号の請求項４、５に係る特許についての特許異議の申立てを却下する。
【理　由】
１．手続の経緯
　特許第５８４８８５６号の請求項１ないし１５に係る特許についての出願は、平成２６年８月１３日に国際出願され、平成２７年１２月４日にその特許権の設定登録がされ、その後、その特許について、特許異議申立人特許業務法人虎ノ門知的財産事務所により特許異議の申立てがされ、平成２８年９月２０日付けで取消理由が通知され、その指定期間内である平成２８年１１月２１日に意見書の提出及び訂正の請求があり、その訂正の請求に対して特許異議申立人から平成２８年１２月２８日付けで意見書が提出されたものである。
２．訂正の適否についての判断
（１）訂正の内容
　本件訂正の請求による訂正の内容は、以下のとおりである。
ア．請求項１に、
「ポリアミド６６繊維及びポリエチレンテレフタレート繊維からなる群から選ばれる合成繊維からなり、シリコーン樹脂が配された織物であって、その織物の昇温ＤＳＣ吸熱曲線において、織物構成糸の昇温ＤＳＣ吸熱曲線の溶融吸熱極大温度に対して高温度側の吸熱量の全体の吸熱量に対する比率が４５％を超えることを特徴とする織物。」とあるのを
「ポリアミド６６繊維及びポリエチレンテレフタレート繊維からなる群から選ばれる合成繊維からなり、シリコーン樹脂が配された織物であって、その織物の昇温ＤＳＣ吸熱曲線において、織物構成糸の昇温ＤＳＣ吸熱曲線の溶融吸熱極大温度に対して高温度側の吸熱量の全体の吸熱量に対する比率が４５％を超え、油付率が０．００５から０．１５重量％であり、そして織物を構成する経糸と緯糸の扁平度（平面方向の単糸の広がり／厚み方向の単糸の広がり）の差が１．８以下であることを特徴とする織物。」に訂正する。
イ．請求項４を削除する。
ウ．請求項５を削除する。
エ．請求項６に
「請求項１〜５のいずれか一項」とあるのを
「請求項１〜３のいずれか一項」に訂正する。
オ．請求項７に
「請求項１〜６のいずれか一項」とあるのを
「請求項１〜３、及び６のいずれか一項」に訂正する。
カ．請求項８に
「請求項１〜７のいずれか一項」とあるのを
「請求項１〜３、６、及び７のいずれか一項」に訂正する。
キ．請求項９に
「請求項１〜８のいずれか一項」とあるのを
「請求項１〜３、及び６〜８のいずれか一項」に訂正する。
ク．請求項１０に
「請求項１〜８のいずれか一項」とあるのを
「請求項１〜３、及び６〜８のいずれか一項」に訂正する。
ケ．請求項１１に
「請求項１〜８のいずれか一項」とあるのを
「請求項１〜３、及び６〜８のいずれか一項」に訂正する。
コ．請求項１５に
「請求項１〜８のいずれか一項」とあるのを
「請求項１〜３、及び６〜８のいずれか一項」に訂正する。
（２）訂正の目的の適否、一群の請求項、新規事項の有無、及び特許請求の範囲の拡張・変更の存否
　上記アの訂正事項に関連する記載として、特許明細書には、以下の記載がある。
【００２５】
　本発明の織物は、シクロヘキサンで抽出される油分（油付率）が織物重量に対して０．００５重量％〜０．２重量％が好ましい。より好ましくは０．００５〜０．１５重量％である。
【００３５】
　・・・。織糸の単糸の集束具合として、織物厚み方向の単糸の広がりに対して、織物平面方向の単糸の広がりの比率（平面方向／厚み方向）を、織糸の扁平度とすると、経糸扁平度および緯糸扁平度は同程度で、それらの差は１．８以下であることが好ましい。
　上記アの訂正は、特許明細書に記載された事項の範囲内において、織物を限定したものであるから、特許請求の範囲の減縮を目的とするものであって、新規事項の追加に該当せず、また、実質上特許請求の範囲を拡張し、又は変更するものではない。
　上記イ、ウの訂正は、請求項を削除するものであるから、特許請求の範囲の減縮を目的とするものであって、新規事項の追加に該当せず、また、実質上特許請求の範囲を拡張し、又は変更するものではない。
　上記エないしコの訂正は、上記イ、ウの訂正に伴い、引用関係を整理するものであるから、明瞭でない記載の釈明を目的とする訂正であって、新規事項の追加に該当せず、実質上特許請求の範囲を拡張し、又は変更するものでもない。
　そして、これら訂正は一群の請求項に対して請求されたものである。
（３）小括
　以上のとおりであるから、本件訂正の請求による訂正は、特許法第１２０条の５第２項ただし書き第１号及び第３号に掲げる事項を目的とするものであり、かつ、同条第４項、及び同条第９項において準用する同法第１２６条第４項から第６項までの規定に適合するので、訂正後の請求項〔１−１５〕について訂正を認める。
３．特許異議の申立てについて
（１）本件発明
　本件訂正請求により訂正された訂正請求項１ないし１５に係る発明（以下「本件発明１ないし１５」という。）は、その特許請求の範囲の請求項１ないし１５に記載されたとおりであるところ、本件発明１は以下のとおりである。
　ポリアミド６６繊維及びポリエチレンテレフタレート繊維からなる群から選ばれる合成繊維からなり、シリコーン樹脂が配された織物であって、その織物の昇温ＤＳＣ吸熱曲線において、織物構成糸の昇温ＤＳＣ吸熱曲線の溶融吸熱極大温度に対して高温度側の吸熱量の全体の吸熱量に対する比率が４５％を超え、油付率が０．００５から０．１５重量％であり、そして織物を構成する経糸と緯糸の扁平度（平面方向の単糸の広がり／厚み方向の単糸の広がり）の差が１．８以下であることを特徴とする織物。
（２）取消理由の概要
　訂正前の請求項１ないし１５に係る特許に対して、特許権者に通知した取消理由の要旨は、次のとおりである。
１）本件特許の下記の請求項に係る発明は、その出願前日本国内または外国において頒布された下記の刊行物に記載された発明又は電気通信回線を通じて公衆に利用可能となった発明であるから、特許法第２９条第１項第３号に該当し、特許を受けることができない。 
２）本件特許の請求項１〜１５に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
  　　　　　　　　　　　　　　　　　記 
甲１．特開２００４−１４９９９２号公報 
甲２．特開２０１３−２３７８４号公報 
甲３．特開２０１１−７４５２２号公報 
甲４．特開２０１２−５２２８０号公報 
甲５．国際公開第２００９／０８４３３４号 
甲６．特開２０１２−１５８８５０号公報 
甲７．国際公開第２０１２／０５６９５４号 
  
（第２９条第１項第３号） 
　請求項１〜４、６〜８、１１〜１３、１５に対し 
　甲１と同一 
  
（第２９条第２項） 
　請求項１〜４、６〜８、１１〜１３、１５に対し 
　甲１から容易 
  
　請求項３に対し 
　甲１に、甲２〜４、６〜７記載事項を組合せて容易 
  
　請求項４に対し 
　甲１に、甲２、４、６記載事項を組合せて容易 
 
　請求項５に対し 
　甲１に、甲５記載事項を組合せて容易 
  
　請求項９に対し 
　甲１に、甲６記載事項を組合せて容易 
  
　請求項１０に対し 
　甲１に、甲２、４記載事項を組合せて容易 
  
　請求項１１に対し 
　甲１に、甲３、７記載事項を組合せて容易 
  
　請求項１２に対し 
　甲１に、甲３記載事項を組合せて容易 
  
　請求項１４に対し 
　甲１に、甲２、７記載事項を組合せて容易 
（３）甲号証の記載
　甲１（特開２００４−１４９９９２号公報）には、段落０００１、００１０、００１７、００２１、００２８〜００３０、００３３等の記載からみて、以下の発明（以下「引用発明」という。）が記載されている。
　ポリヘキサメチレンアジパミド繊維からなり、
　シリコン樹脂が配された織物であって、
　油付率が０．５〜４．０％である織物。
（４）判断
ア．本件発明１
　本件発明１について、特許明細書には、以下の記載がある。
【０００８】
　本発明は、エアバッグ用織物として樹脂被膜量の少ない軽量な織物で、経日後の高圧通気度を抑制し、縫製加工後の特性安定性に優れ、縫製部のガス漏れ抑制に優れたエアバッグ用織物を提供することを目的とするものである。
【課題を解決するための手段】
【０００９】
　本発明者は、織物の織糸同士の相互拘束力をいったん緩め、樹脂の浸透を促進するコーティングを施した後、熱収縮にて織糸同士の相互拘束力を再度高めることで、示差走査熱量計による溶融挙動がより高温になるような織物構造にすることにより、高圧通気抑制や縫製部の通気抑制が得られることを見出して本発明をなすに至った。
【００１７】
　本発明の織物は、昇温ＤＳＣ（示差走査熱量計）で計測される溶融吸熱曲線において、高温度側吸熱量の全体の吸熱量に対する比率が４５％を超えるものである。より好ましくは５０％を超えるものであり、さらに好ましくは５５％を超えるものである。一層好ましくは６０％を超えるものである。織物試料を室温から５℃／分で昇温し、溶融による吸熱曲線を観測し、この溶融挙動を基準温度の低温度側溶融と高温度側溶融に分け、高温度側溶融の吸熱量の比率を求める。基準温度は、織物を解体して得られた構成糸を同じ昇温条件でＤＳＣ観測した際の溶融吸熱極大温度である。この極大吸熱温度は、通常、構成糸の融点として観測されるものである。
【００１８】
　織物の溶融において、構成糸の融点より高温で織物が溶融する比率が高いことは、織糸同士の拘束が強く、さらには、織糸同士や織糸中の単糸同士がその間に浸透した樹脂で固定された構造であることを示している。両者の固定構造によって、織糸の高分子鎖が配向緩和による吸熱をすることなく結晶溶融するため高温融解しているものと考えられ、織糸拘束や樹脂固定による高温融解ピークが観測される。
【００２１】
　本発明では、織物に配される樹脂が織物に充分浸透したうえで、最少量で非通気性を保っていることが重要である。織物に配される樹脂が非通気性の皮膜を形成しながらも織物に浸透してゆくためには、織物の精練工程によって高密度織の生機構造を整理して、織糸同士の拘束構造をいったん緩めておくことが好ましい。このとき、織物の昇温ＤＳＣによる溶融吸熱曲線は、構成糸の昇温ＤＳＣによる溶融吸熱曲線に限りなく近似し、織糸同士の相互拘束が緩んでいることが観測される。この構造のまま、樹脂を織物に配すれば、樹脂が良好に浸透した織物が得られる。このとき、樹脂を織物に配する前には熱セットなどで織物構造を引き締めすぎないことが好ましい。こうした樹脂浸透した織物で、樹脂固定による高温融解構造が得られる。
【００２４】
　織糸は無撚、無糊で製織に供することが好ましい。無糊で製織すれば、精練工程の温度条件などを強化することなく済む。織糸を撚糸して製織した場合は、織糸の扁平度が２．５未満になるなど単糸群の集束性がよくなりすぎて、織物における経緯糸の相互拘束が強固にならない。また、織糸内での樹脂浸透が低下する。
　製織後の精練工程では、製織工程で形成された織糸が十分に噛み合った屈曲形態が、温水中の合成繊維の収縮作用で解消される。一方で、織物加工の最終工程である加硫工程において合成繊維の収縮を十分発現させるためには、製織後の精練工程では合成繊維の収縮を最小限にとどめておきたい。したがって、好ましくは７０℃以下、さらに好ましくは６０℃以下、一層好ましくは５０℃以下の温度で、拡幅状態のままで、揉みなどの機械的変形の刺激を与えない精練方法を用いることが好ましい。
【００２５】
　本発明の織物は、シクロヘキサンで抽出される油分（油付率）が織物重量に対して０．００５重量％〜０．２重量％が好ましい。より好ましくは０．００５〜０．１５重量％である。一層好ましくは０．００５〜０．１重量％である。シクロヘキサン抽出油分が０．００５重量％以上であれば、織糸繊維の表面を低摩擦にし、織物の引裂き強力の低下を防止できる。したがって、エアバッグの耐破袋性を高めることが出来る。一方、０．２重量％以下とすることで、樹脂の接着性を高め、織物に負荷が与えられた後も通気抵抗を維持することができる。
【００２６】
　抽出される油分が０．００５重量％以上で０．２重量％以下であるためには、織糸の製造工程に由来する紡糸油分や織糸の経糸整経工程での整経油分を、織物を作るウォータージェット織機工程で脱油させ、さらには、製織後の精練工程での条件を適宜選定することが出来る。
　乾燥工程でも製織後に精練工程で織糸同士の相互拘束が緩和された状態を、織物に樹脂を配するコーティング工程まで維持することが必要である。好ましくは１２０℃以下、さらに好ましくは８０℃以下で乾燥処理する。
【００３５】
　本発明の織物は、構成する織糸の経緯が相互に、拘束し合っていることが好ましい。織糸の単糸の集束具合として、織物厚み方向の単糸の広がりに対して、織物平面方向の単糸の広がりの比率（平面方向／厚み方向）を、織糸の扁平度とすると、経糸扁平度および緯糸扁平度は同程度で、それらの差は１．８以下であることが好ましい。さらに好ましくは１．５以下である。経糸扁平度および緯糸扁平度の差が１．８以下であれば、樹脂が織物に浸透している構造が強固な固定構造になりやすい。さらに、ミシン針によって押し広げられる経緯糸の隙間における、コーティング樹脂の接着力が高く維持されやすくなる。
イ．対比
　本件発明１と引用発明とを対比すると、以下の点で相違する。
　相違点１：油付率について、本件発明１は「０．００５から０．１５重量％」であるが、引用発明は「０．５〜４．０％」である点。
　相違点２：本件発明１は「織物を構成する経糸と緯糸の扁平度（平面方向の単糸の広がり／厚み方向の単糸の広がり）の差が１．８以下である」が、引用発明は明らかでない点。
　相違点３：本件発明１は「織物の昇温ＤＳＣ吸熱曲線において、織物構成糸の昇温ＤＳＣ吸熱曲線の溶融吸熱極大温度に対して高温度側の吸熱量の全体の吸熱量に対する比率が４５％を超え」るものであるが、引用発明は明らかでない点。
ウ．相違点の判断
　これら相違点は、実質的相違点であるから、本件発明１が引用発明であるとすることはできない。
　相違点１について検討する。
　油付率について、甲１の段落００２８には、以下の記載がある。
「本発明に用いる織物はＡＪＬで織成し、そのまま精練せずに用いるのが好ましい。
通常、織物は、精練及び熱セットにより油剤が除去されるが、無精練で紡糸油剤を繊維表面に残したままコーティングすることにより、シリコン膜が繊維に単糸間に入らず、繊維間（経糸と緯糸等）にわずかに入り、残りは織物の表面に強固なシリコン膜として存在させることができる。コーティング布の油剤分は０．５〜４．０％が好ましい。」
　すなわち、甲１発明は、油剤を存在せしめることで、シリコン膜が繊維の単糸間に入ることを防止するものであるから、甲１発明において、油剤を減らし、相違点１のものとする動機は見出せない。
　よって、相違点１を容易想到とすることはできない。
　申立人は、相違点１に係る油付率のものは、甲２、甲４、甲６に記載があり、容易想到と主張する。
　しかし、上記のとおり、甲１発明への適用には動機がなく、しかも、甲１発明の課題と甲２、甲４、甲６の課題とは異なる。
　申立人の主張は採用できない。
　相違点２について検討する。
　甲１には、織物を構成する経糸と緯糸の扁平度について、記載も示唆もないから、甲１発明において、扁平度に着目し、相違点２のものとする動機は見出せない。
　よって、相違点２を容易想到とすることはできない。
　申立人は、扁平度は、甲５を適用することで容易想到と主張する。
　甲５は、段落００１６〜００１７、請求項４に見られるように「燃焼速度を低減」させるために「水系エマルジョン状態の樹脂を織物基布に付着させる」ものである。
　甲１発明は、段落０００９〜００１０に見られるように、「耐溶融性に優れ、軽量、柔軟で、収納性に優れ」「特に、高出力インフレーター展開及び高温展開時の耐バースト信頼性に一層優れた」エアバック基布を提供するために「特定のシリコン樹脂を用いたコーティング液を細繊度ポリヘキサメチレンアジパミド繊維からなる織物にコーティングする」ものである。
　甲１発明と甲５記載事項は、課題が異なることから、甲５記載事項を甲１発明に適用する動機を見出すことはできず、申立人の主張は採用できない。
　相違点３について検討する。
　本件発明１における相違点３の技術的意義は、特許明細書の段落００１７〜００１８に見られるように、「織糸同士の拘束が強く、さらには、織糸同士や織糸中の単糸同士がその間に浸透した樹脂で固定された構造」とするためである。
　甲１発明は、「基布」の吸熱量を測定しているものの、「織物構成糸」の吸熱量ではない。
　よって、相違点３を容易想到とすることはできない。
４．むすび
　以上のとおりであるから、取消理由通知に記載した取消理由によっては、本件請求項１ないし３、６ないし１５に係る特許を取り消すことはできない。
　また、他に本件請求項１ないし３、６ないし１５に係る特許を取り消すべき理由を発見しない。
　本件請求項４ないし５に係る特許は、訂正により削除されたため、申立ての対象が存在しない。
　よって、結論のとおり決定する。
【異議決定日】
平成２９年１月２４日（２０１７．１．２４）
【訂正の要旨】
審決（決定）の【理由】欄参照。
（５７）【特許請求の範囲】
　【請求項１】
　ポリアミド６６繊維及びポリエチレンテレフタレート繊維からなる群から選ばれる合成繊維からなり、シリコーン樹脂が配された織物であって、その織物の昇温ＤＳＣ吸熱曲線において、織物構成糸の昇温ＤＳＣ吸熱曲線の溶融吸熱極大温度に対して高温度側の吸熱量の全体の吸熱量に対する比率が４５％を超え
、油付率が０．００５から０．１５重量％であり、そして織物を構成する経糸と緯糸の扁平度（平面方向の単糸の広がり／厚み方向の単糸の広がり）の差が１．８以下である
　【請求項２】
　織物構成糸の昇温ＤＳＣ吸熱曲線の溶融吸熱極大温度に対して高温度側の吸熱量の全体の吸熱量に対する前記比率が５０％を超える、請求項１に記載の織物。
　【請求項３】
　織物に配された樹脂量が１０から５０ｇ／ｍ２である、請求項１又は２に記載の織物。
　【請求項４】（削除）
　【請求項５】（削除）
　【請求項６】
　９５％ＲＨ及び８５℃の環境下に１００時間暴露後のスクラブ揉み試験による剥離耐性が２００回以上である、請求項１〜
３
　【請求項７】
　９５％ＲＨ及び８５℃の環境下に１００時間暴露後のステッチ通気度増分が１，０００ｍｍ３／ｍｍ／ｓｅｃ以下である、請求項１〜
３、及び
　【請求項８】
　合成繊維がポリアミド６６繊維である、請求項１〜
３、６、及び
　【請求項９】
　製織に用いる合成繊維のエア交絡が５〜３０回／ｍである、請求項１〜３
、及び６〜
　【請求項１０】
　無撚無糊の合成繊維をウォータージェット織機で製織し、引き続き７０℃以下の精練を行う工程を含む、請求項１〜
３、及び６〜
　【請求項１１】
　粘度が２万ｃＰを超え５０万ｃＰ未満の無溶媒のシリコーン樹脂含有塗工液による樹脂被膜を配する工程を含む、請求項１〜
３、及び６〜
　【請求項１２】
　前記塗工液が分子量５００以下の低分子量アルコキシシランを１〜１０重量％含有している、請求項１１に記載の方法。
　【請求項１３】
　シリコーン樹脂が１万ｃＰ以下の低粘性シリコーンを４５重量％以下含有している、請求項１１又は１２に記載の方法。
　【請求項１４】
　樹脂の架橋により織物を１．５％以上熱収縮させる工程をさらに含む、請求項１１〜１３のいずれか一項に記載の方法。
　【請求項１５】
　請求項１〜
３、及び６〜